(57)【要約】【課題】無電解めっきで形成しためっき層の剥離を防止し、めっき処理に対する信頼性やめっき処理により製造した部品に対する信頼性を向上させること。【解決手段】本発明では、基板（３）の凹部（３５）の表面に無電解めっきによって形成した銅の拡散を防止する金属からなる第１無電解めっき層（３８）の表面に無電解めっきによって銅の単一金属膜よりも内部ストレスが小さくなる銅合金からなる第２無電解めっき層（３９）を形成し、前記第２無電解めっき層（３９）の表面に銅からなる電解めっき層（４０）を形成して、前記第２無電解めっき層（３９）の表面に前記銅からなる電解めっき層（４０）が形成された後に前記第２無電解めっき層（３９）を前記第１無電解めっき層（３８）と前記銅からなる電解めっき層（４０）との間で緩衝層として機能させることにした。【選択図】図４
2019135330.tif 000002
【特許請求の範囲】
【請求項１】
基板の凹部の表面に無電解めっきによって形成した銅の拡散を防止する金属からなる第１無電解めっき層の表面に無電解めっきによって銅の単一金属膜よりも内部ストレスが小さくなる銅合金からなる第２無電解めっき層を形成し、前記第２無電解めっき層の表面に銅からなる電解めっき層を形成して、前記第２無電解めっき層の表面に前記銅からなる電解めっき層が形成された後に前記第２無電解めっき層が前記第１無電解めっき層と前記銅からなる電解めっき層との間で緩衝層として機能することを特徴とするめっき処理方法。
【請求項２】
前記第１無電解めっき層は、コバルト又はコバルト合金からなることを特徴とする請求項１に記載のめっき処理方法。
【請求項３】
前記第２無電解めっき層は、銅とニッケルとを含むことを特徴とする請求項１又は請求項２に記載のめっき処理方法。
【請求項４】
基板の凹部の表面に無電解めっきによって形成した銅の拡散を防止する金属からなる第１無電解めっき層の表面に無電解めっきによって銅の単一金属膜よりも内部ストレスが小さくなる銅合金からなる第２無電解めっき層を形成し、前記第２無電解めっき層の表面に銅からなる電解めっき層を形成して、前記第２無電解めっき層の表面に前記銅からなる電解めっき層が形成された後に前記第２無電解めっき層が前記第１無電解めっき層と前記銅からなる電解めっき層との間で緩衝層として機能することを特徴とするめっき処理部品。
【請求項５】
前記第１無電解めっき層は、コバルト又はコバルト合金からなることを特徴とする請求項４に記載のめっき処理部品。
【請求項６】
前記第２無電解めっき層は、銅とニッケルとを含むことを特徴とする請求項４又は請求項５に記載のめっき処理部品。
【請求項７】
基板の凹部の表面に無電解めっきによって銅の拡散を防止する金属からなる第１無電解めっき層を形成するための第１無電解めっき層形成部と、
前記第１無電解めっき層の表面に無電解めっきによって銅の単一金属膜よりも内部ストレスが小さくなる銅合金からなる第２無電解めっき層を形成するための第２無電解めっき層形成部と、
を有し、
前記第２無電解めっき層の表面に銅からなる電解めっき層が形成された後に前記第２無電解めっき層を前記第１無電解めっき層と前記銅からなる電解めっき層との間で緩衝層として機能させることを特徴とするめっき処理システム。
【発明の詳細な説明】
【技術分野】
【０００１】
本発明は、めっき処理方法、及び、めっき処理方法によって製造しためっき処理部品、並びに、めっき処理方法によってめっき処理部品を製造するめっき処理システムに関するものである。
【背景技術】
【０００２】
電子機器の小型化・多機能化に伴って、半導体部品の内部に形成される回路の高密度化や高速化が求められている。そのため、例えば半導体部品で使用されるシリコン基板では、複数層の配線基板を積層し、各層間をシリコン貫通電極で接続する。このシリコン貫通電極には、電気抵抗が低く信頼性の高い銅が利用される。
【０００３】
シリコン基板に銅を用いたシリコン貫通電極を形成する場合には、シリコン基板に形成した凹部の表面に各種のめっき処理を施す。まず、シリコン基板に形成した凹部の表面にコバルトタングステンボロン（Ｃｏ−Ｗ−Ｂ）を無電解めっきする。これにより、銅の拡散を防止するためのバリア層を形成する。その後、バリア層の表面に銅を無電解めっきする。これにより、銅の単一膜からなるシード層を形成する。その後、銅からなるシード層の表面に銅を電解めっきする。これにより、シリコン基板に形成した凹部に銅を充填する。
【先行技術文献】
【特許文献】
【０００４】
【特許文献１】特開２０１０−１８５１１３号公報
【発明の概要】
【発明が解決しようとする課題】
【０００５】
上記従来のめっき処理においては、バリア層の表面に銅の単一膜からなるシード層を形成する際に、バリア層がシリコン基板から剥離する現象が確認された。また、上記従来のめっき処理においては、シリコン貫通電極を形成後にシリコン基板の表面からシリコン貫通電極（バリア層、シード層、充填した銅）が剥離する現象が確認された。
【０００６】
このように、無電解めっきで形成した膜の表面に無電解めっきで銅の単一膜を形成した場合には、剥離が生じてしまい、めっき処理に対する信頼性やめっき処理により製造した部品に対する信頼性が低下するおそれがある。
【課題を解決するための手段】
【０００７】
本発明では、基板の凹部の表面に無電解めっきによって形成した銅の拡散を防止する金属からなる第１無電解めっき層の表面に無電解めっきによって銅の単一金属膜よりも内部ストレスが小さくなる銅合金からなる第２無電解めっき層を形成し、前記第２無電解めっき層の表面に銅からなる電解めっき層を形成して、前記第２無電解めっき層の表面に前記銅からなる電解めっき層が形成された後に前記第２無電解めっき層を前記第１無電解めっき層と前記銅からなる電解めっき層との間で緩衝層として機能させることにした。
【発明の効果】
【０００８】
本発明では、無電解めっきで形成しためっき層の剥離を防止することができ、めっき処理に対する信頼性やめっき処理により製造した部品に対する信頼性を向上させることができる。
【図面の簡単な説明】
【０００９】
【図１】めっき処理システムを示す平面図。
【図２】めっき処理装置を示す正面図。
【図３】めっき処理方法を示す説明図。
【図４】めっき処理部品を示す説明図。
【発明を実施するための形態】
【００１０】
以下に、本発明に係るめっき処理方法及びめっき処理部品並びにめっき処理システムの具体的な構成について図面を参照しながら説明する。なお、以下の説明では、めっき処理部品としてシリコン基板を用い、シリコン基板にシリコン貫通電極を形成する場合のめっき処理方法についてめっき処理システムを用いて説明する。
【００１１】
図１に示すように、めっき処理システム１は、前端部に搬入出部２を形成する。搬入出部２には、複数枚（たとえば、25枚）の基板３（ここでは、半導体ウエハ）を収容したキャリア４が搬入及び搬出され、左右に並べて載置される。
【００１２】
また、めっき処理システム１は、搬入出部２の後部に搬送部５を形成する。搬送部５は、前側に基板搬送装置６を配置するとともに、後側に基板受渡台７を配置する。この搬送部５では、搬入出部２に載置されたいずれかのキャリア４と基板受渡台７との間で基板搬送装置６を用いて基板３を搬送する。
【００１３】
また、めっき処理システム１は、搬送部５の後部に処理部８を形成する。処理部８は、中央に前後に伸延する基板搬送装置９を配置するとともに、基板搬送装置９の両側に密着層形成装置10、触媒層形成装置11、第１無電解めっき層形成装置12、第２無電解めっき層形成装置13、電解めっき層形成装置14を並べて配置する。この処理部８では、基板受渡台７や各装置10〜14の間で基板搬送装置９を用いて基板３を搬送し、各装置10〜14を用いて基板３の処理を行う。
【００１４】
このめっき処理システム１は、制御部15（コンピュータ）を有しており、制御部15に設けた記録媒体16に記録された各種のプログラムにしたがって制御される。なお、記録媒体16は、各種の設定データやプログラムを格納しており、ＲＯＭやＲＡＭなどのメモリーや、ハードディスク、ＣＤ−ＲＯＭ、ＤＶＤ−ＲＯＭやフレキシブルディスクなどのディスク状記録媒体などの公知のもので構成される。
【００１５】
上記めっき処理システム１において、密着層形成装置10は、基板３の表面にカップリング剤からなる密着層を形成するための装置である。触媒層形成装置11は、密着層の表面に触媒からなる触媒層を形成するための装置である。第１無電解めっき層形成装置12は、触媒層の表面にバリア層（第１無電解めっき層）を無電解めっきによって形成するための装置である。第２無電解めっき層形成装置13は、バリア層の表面にシード層（第２無電解めっき層）を無電解めっきによって形成するための装置である。電解めっき層形成装置14は、シード層の表面に充填層（電解めっき層）を電解めっきによって形成するための装置である。これら各装置10〜14は、公知の構成の装置を用いることができる。
【００１６】
第１無電解めっき層形成装置12と第２無電解めっき層形成装置13は、使用するめっき液の種類が異なるだけで同様の構成の装置を用いることができる。たとえば、第１無電解めっき層形成装置12と第２無電解めっき層形成装置13は、図２に示す構成のめっき処理装置を用いることができる。なお、以下の説明では、第２無電解めっき層形成装置13について説明する。
【００１７】
第２無電解めっき層形成装置13は、基板保持部17と処理液供給部18と処理液回収部19とを有し、これらを制御部15で制御する。ここで、基板保持部17は、基板３を保持しながら回転させる。処理液供給部18は、基板３に各種の処理液（洗浄液、めっき液、リンス液、乾燥液等）を供給する。処理液回収部19は、基板３に供給された各種の処理液を回収する。
【００１８】
基板保持部17は、処理室20の内部略中央に上下に伸延させた回転軸21を回転自在に設けている。回転軸21の上端には、円板状のターンテーブル22が水平に取付けられている。ターンテーブル22の外周端縁には、複数個の基板保持体23が円周方向に等間隔をあけて取付けられている。
【００１９】
また、基板保持部17は、回転軸21に基板回転機構24と基板昇降機構25を接続している。これらの基板回転機構24及び基板昇降機構25は、制御部15で回転制御や昇降制御される。
【００２０】
この基板保持部17は、ターンテーブル22の基板保持体23で基板３を水平に保持する。また、基板保持部17は、基板回転機構24を駆動させることでターンテーブル22に保持した基板３を回転させる。さらに、基板保持部17は、基板昇降機構25を駆動させることでターンテーブル22や基板３を昇降させる。
【００２１】
処理液供給部18は、処理室20の内部にガイドレール26を設け、ガイドレール26にアーム27を移動自在に取付けている。アーム27の先端下部には、ノズル28が下方に向けて取付けられている。このアーム27には、制御部15で駆動制御されるノズル移動機構29が接続されている。
【００２２】
また、処理液供給部18は、ノズル28に処理液供給源30を流量調整器31を介して接続する。流量調整器31は、制御部15で流量制御及び開閉制御される。なお、ノズル28は、処理液を基板３に向けて吐出するものであり、処理液の種類に応じて異なる吐出口を有するものであってもよく、また、処理液の種類にかかわらず共通の吐出口を有するものであってもよい。処理液供給源30は、洗浄液やめっき液などの複数種類の処理液を選択的に供給するものである。流量調整器31は、処理液の種類に応じて流量を調整するものである。
【００２３】
処理液回収部19は、ターンテーブル22の周囲に円環状の回収カップ32を配置している。回収カップ32の上端部には、ターンテーブル22（基板３）よりも一回り大きいサイズの開口を形成している。また、回収カップ32の下端部には、排液ドレイン33と排気ドレイン34を接続している。なお、回収カップ32は、処理液の種類に応じて異なる排液ドレイン33と連通する構成としてもよい。
【００２４】
めっき処理システム１は、以上に説明したように構成している。なお、上記めっき処理システム１では、筐体の内部に各装置10〜14を一体的に収容しているが、それぞれ又はいくつかの装置10〜14を組み合わせて別の筐体に収容したものであってもよい。また、上記めっき処理システム１では、第１無電解めっき層形成装置12と第２無電解めっき層形成装置13とをそれぞれ設けているが、共通のめっき層形成装置を用いてもよい。
【００２５】
上記めっき処理システム１では、以下に説明するようにして基板３にめっき処理を施す（図３及び図４参照。）。なお、めっき処理システム１で処理する基板３には、シリコン貫通電極を形成する位置に予め公知の方法で凹部35が形成される。
【００２６】
めっき処理システム１は、凹部35が形成された基板３を密着層形成装置10に搬送し、密着層形成装置10で基板３の凹部35の表面に密着層36を形成する（密着層形成工程）。密着層形成装置10では、基板３の凹部35の表面にシランカップリング剤等のカップリング剤を吸着させることで、図４（ａ）に示すように、カップリング剤の自己組織化単分子膜（ＳＡＭ：Self Assembled Monolayer）からなる密着層36を形成する。この密着層36を形成することで、後の触媒層37の密着性を向上させることができる。
【００２７】
次に、めっき処理システム１は、密着層36が形成された基板３を触媒層形成装置11に搬送し、触媒層形成装置11で密着層36の表面に触媒層37を形成する（触媒層形成工程）。触媒層形成装置11では、密着層36の表面にナノ粒子のパラジウム等の触媒金属を吸着させることで、図４（ｂ）に示すように、触媒金属膜からなる触媒層37を形成する。この触媒層37を形成することで、後の第１無電解めっき層38の形成を促進させることができる。
【００２８】
次に、めっき処理システム１は、触媒層37が形成された基板３を第１無電解めっき層形成装置12に搬送し、第１無電解めっき層形成装置12で触媒層37の表面に第１無電解めっき層38を形成する（第１無電解めっき層形成工程）。第１無電解めっき層形成装置12では、コバルトタングステンボロン（Ｃｏ−Ｗ−Ｂ）を含むめっき液を用いて無電解めっき処理を行うことで、図４（ｃ）に示すように、触媒層37の表面にコバルトタングステンボロンからなる膜状の第１無電解めっき層38を形成する。この第１無電解めっき層38を形成することで、後の第２無電解めっき層39に含有される銅の拡散を防止することができる。そのため、第１無電解めっき層38は、バリア層として機能する。
【００２９】
次に、めっき処理システム１は、第１無電解めっき層38が形成された基板３を第２無電解めっき層形成装置13に搬送し、第２無電解めっき層形成装置13で第１無電解めっき層38の表面に第２無電解めっき層39を形成する（第２無電解めっき層形成工程）。第２無電解めっき層形成装置13では、銅とニッケルを含むめっき液を用いて無電解めっき処理を行うことで、図４（ｄ）に示すように、第１無電解めっき層38の表面に銅とニッケルとの合金からなる膜状の第２無電解めっき層39を形成する。この銅合金からなる第２無電解めっき層39を形成することで、後の銅の電解めっき層40の形成を容易にすることができる。そのため、第２無電解めっき層39は、シード層として機能する。
【００３０】
次に、めっき処理システム１は、第２無電解めっき層39が形成された基板３を電解めっき層形成装置14に搬送し、電解めっき層形成装置14で第２無電解めっき層39の表面に電解めっき層40を形成して、基板３に形成された凹部35を電解めっき層40で充填する（電解めっき層形成工程）。電解めっき層形成装置14では、銅を含むめっき液を用いて電解めっき処理を行うことで、図４（ｅ）に示すように、第２無電解めっき層39の表面に銅からなる電解めっき層40を形成する。これにより、基板３にシリコン貫通電極を形成することができる。
【００３１】
このように、上記めっき処理システム１では、無電解めっきによって形成した第１無電解めっき層38の表面に無電解めっきによって銅とニッケルとの合金からなる第２無電解めっき層39を形成することで、めっき処理を施した部品（めっき処理部品、ここでは、基板３）を製造する。
【００３２】
製造された部品について粘着テープを用いた剥離試験をしたところ、基板３からシリコン貫通電極が剥離する現象は発生しなかった。また、部品の製造過程（特に第２無電解めっき層形成工程）においても第１無電解めっき層38等が剥離する現象は発生しなかった。これについては以下のように考えられる。すなわち、従来においては、第１無電解めっき層（バリア層）の表面に形成した第２無電解めっき層（シード層）が銅の単一金属膜で形成されているために、第２無電解めっき層の内部の応力（膜ストレス）が高く、第１無電解めっき層と第２無電解めっき層との間の密着力が低下し、第１無電解めっき層と第２無電解めっき層との間で剥離が発生するものと考えられる。これに対し、本発明では、第１無電解めっき層38の表面に形成した第２無電解めっき層39が銅の単一金属膜ではなく銅とニッケルとの合金（銅合金）で形成している。そのため、第２無電解めっき層39の内部の応力（膜ストレス）が低減され、第１無電解めっき層38と第２無電解めっき層39との間の密着力が増大し、第１無電解めっき層38と第２無電解めっき層39との間で剥離が発生しなかったものと考えられる。また、第２無電解めっき層39の表面に電解めっき層40を形成した後においては、銅合金からなる第２無電解めっき層39が緩衝層として機能することで剥離が発生しなかったものと考えられる。なお、第２無電解めっき層39の形成時においては、コバルトタングステンボロンからなる第１無電解めっき層38に銅とニッケルとを含有するめっき液を用いることで銅による第１無電解めっき層38の浸食が抑制されることも寄与しているものと推測される。
【００３３】
以上に説明したように、上記めっき処理システム１（めっき処理システム１で用いるめっき処理方法、めっき処理システム１で製造しためっき処理部品）では、無電解めっきによって形成した第１無電解めっき層38の表面に無電解めっきによって銅合金からなる第２無電解めっき層39を形成することで、無電解めっきで形成しためっき層（第１無電解めっき層38、第２無電解めっき層39）の剥離を防止することができ、めっき処理に対する信頼性やめっき処理により製造した部品に対する信頼性を向上させることができる。
【００３４】
なお、上記説明では、基板３にシリコン貫通電極を形成する場合について説明したが、本発明は、上記実施形態に限定されるものではなく、半導体部品等に形成される突起状の電極（バンプ）を形成する場合などにも適用することができる。また、密着層36や触媒層37や電解めっき層40の形成は任意であり、また、これらを形成する際に使用する材料も適宜選択し得るものである。さらに、第１無電解めっき層38は、特に材料が限定されるものではないが、バリア層と機能させるためにはコバルト又はコバルト合金を含有する材料が望ましい。また、第２無電解めっき層39は、銅とニッケルとの合金に限定されるものではなく、銅の単一金属膜よりも内部ストレスが小さくなる銅合金を用いてもよい。
【符号の説明】
【００３５】
１  めっき処理システム
３  基板
12  第１無電解めっき層形成装置
13  第２無電解めっき層形成装置
36  密着層
37  触媒層
38  第１無電解めっき層
39  第２無電解めっき層
40  電解めっき層
【図１】
2019135330.tif 000003
【図２】
2019135330.tif 000004
【図３】
2019135330.tif 000005
【図４】
2019135330.tif 000006